(57)【特許請求の範囲】
【請求項１】
コンクリート構造物（１）のボルト埋込用孔（４）の開口（４ａ）付近に、その孔径を大とする大径部（５）を形成し、前記ボルト埋込用孔（４）に有機系接着剤（１０）を充填して、そのボルト埋込用孔（４）に挿入したアンカーボルト（１１）を前記有機系接着剤（１０）の硬化によって前記コンクリート構造物（１）に固定するとともに、前記ボルト埋込用孔（４）の大径部（５）に耐火性を有するセメント系材料（１２）を流し込んで、前記有機系接着剤（１０）を前記コンクリート構造物（１）の表面に露出させないように被覆したことを特徴とする接着系あと施工アンカーボルトの施工方法。
【請求項２】
前記ボルト埋込用孔（４）の開口（４ａ）から前記有機系接着剤（１０）までの前記セメント系材料（１２）の被覆部分の長さ寸法（Ｌ２）を、前記コンクリート構造物（１）に埋設した鉄筋のコンクリート被り厚さ寸法と同等かそれよりも大きくした請求項１記載の接着系あと施工アンカーボルトの施工方法。
【請求項３】
前記アンカーボルト（１１）を、建物の布基礎（１）の立ち上がり部（２）に固定した請求項１又は２記載の接着系あと施工アンカーボルトの施工方法。
【発明の詳細な説明】
【技術分野】
【０００１】
この発明は、既存のコンクリート構造物に対してあと付け施工で設置する接着系あと施工アンカーボルトの施工方法に関する。
【背景技術】
【０００２】
住宅の基礎に用いられるアンカーボルトとしては、コンクリートの打設に先立って設置する先付けアンカーが一般的であるが、近年の増築や改築の需要増加に伴って、耐震補強用や補修用その他の各種部材を取り付けるために、既存の基礎に対してあと付けで設置するあと付けアンカーの必要性が高まってきている。この種のあと施工アンカーは、例えば金属拡張アンカーと接着系アンカーとに大別される。
【０００３】
金属拡張アンカーは、既存のコンクリート構造物に穿設したボルト埋込用孔に挿入して、打撃又は締付けによって拡張部を拡張させてボルト埋込用孔の孔壁に食い込ませることで、既存のコンクリート構造物に機械的に固着するようになっている。また、接着系アンカーは、既存のコンクリート構造物に穿設したボルト埋込用孔に挿入して、そのボルト埋込用孔に充填した接着剤の硬化によって、既存のコンクリート構造物に物理的に固着するようになっている。
【０００４】
一般に、住宅の基礎においては、アンカーボルト周りのコンクリート被り厚さが比較的薄いことから、あと施工アンカーとして上記の金属拡張アンカーを用いた場合、打撃や締付けによる拡張部の食い込みによって、基礎にひび割れが発生し易く、引抜耐力を安定して得ることができない恐れがあった。このため、住宅の基礎に設置するあと施工アンカーとしては、接着系アンカーを用いることが多くなっている。
【０００５】
このような接着系アンカーの固着に使用する接着剤としては、例えば特許文献１に開示されているようなモルタル等の無機系接着剤と、特許文献２に開示されているようなエポキシ樹脂等の有機系接着剤とがあるが、一般に無機系接着剤を使用した場合には、有機系接着剤を使用した場合と比べて接着力が弱く、十分な引抜耐力が得られないことがある。このため、住宅の基礎への接着系アンカーの設置に際しては、十分な引抜耐力を確保することが可能な有機系接着剤を使用することが多かった。
【０００６】
【特許文献１】特開平１０−１０２６００号公報
【特許文献２】特開平１０−９２３９号公報
【発明の開示】
【発明が解決しようとする課題】
【０００７】
しかしながら、有機系接着剤を使用して接着系アンカーを設置する場合、以下のような欠点を有していた。すなわち、有機系接着剤は火や熱に弱いことから、単に有機系接着剤をボルト埋込用孔に充填しているだけで、有機系接着剤が基礎表面（天端面）に露出した状態となっていると、火災等が発生した場合、その火や熱の影響により有機系接着剤が変形したり、場合によっては燃えてなくなる恐れがあり、引抜耐力が大幅に低下してしまうといった危険性があった。
【０００８】
そこで、この発明は、上記の問題点を解消して、火災等が発生しても、その火や熱の影響を受けることなく十分な引抜耐力を維持することができる有機系接着剤を使用した接着系あと施工アンカーボルトの施工方法の提供を目的とする。
【課題を解決するための手段】
【０００９】
上記課題を解決するため、この発明の接着系あと施工アンカーボルトの施工方法は、コンクリート構造物１のボルト埋込用孔４の開口４ａ付近に、その孔径を大とする大径部５を形成し、前記ボルト埋込用孔４に有機系接着剤１０を充填して、そのボルト埋込用孔４に挿入したアンカーボルト１１を前記有機系接着剤１０の硬化によって前記コンクリート構造物１に固定するとともに、前記ボルト埋込用孔４の大径部５に耐火性を有するセメント系材料１２を流し込んで、前記有機系接着剤１０を前記コンクリート構造物１の表面に露出させないように被覆したことを特徴としている。
【００１１】
さらに、前記ボルト埋込用孔４の開口４ａから前記有機系接着剤１０までの前記セメント系材料１２の被覆部分の長さ寸法Ｌ２を、前記コンクリート構造物１に埋設した鉄筋のコンクリート被り厚さ寸法と同等かそれよりも大きくしている。
【００１２】
さらにまた、前記アンカーボルト１１を、建物の布基礎１の立ち上がり部２に固定している。
【発明の効果】
【００１３】
この発明の接着系あと施工アンカーボルトの施工方法においては、ボルト埋込用孔の開口付近に耐火性を有するセメント系材料を流し込んで、ボルト埋込用孔に充填した有機系接着剤をコンクリート構造物の表面に露出させないように被覆しているので、アンカーボルトの引抜耐力を十分に確保することが可能な有機系接着剤を使用してアンカーボルトを固定しながら、火災等が発生した場合でも、その火や熱による有機系接着剤の焼失、変形を防止して、アンカーボルトの引抜耐力を良好に維持することができる。
【００１４】
しかも、セメント系材料の流し込みによって有機系接着剤を被覆しているので、ボルト埋込用孔の開口付近に耐火部材を嵌め込んで被覆する場合と比べて、専用部材を別途必要とすることなく、またボルト埋込用孔の寸法精度等も要求されることなく、さらにコンクリート構造物にも容易に馴染ませることができ、これによって施工性を向上して、施工費の低減を図ることができる。
【００１５】
さらに、ボルト埋込用孔の開口付近に大径部を形成することで、セメント系材料を簡単に流し込むことができ、施工性をより一層向上することができる。
【００１６】
さらにまた、セメント系材料の被覆部分の長さ寸法を、コンクリート構造物に埋設した鉄筋のコンクリート被り厚さ寸法と同等かそれ以上とすることで、有機系接着剤の焼失、変形等を確実に防止することができ、信頼性をより一層向上することができる。
【発明を実施するための最良の形態】
【００１７】
以下、この発明の一実施形態に係る接着系あと施工アンカーボルトの施工方法について、その施工手順に従って説明する。なお、この実施形態においては、住宅の布基礎の立ち上がり部に対して接着系あと施工アンカーボルト（以下、単に「アンカーボルト」と称する。）を施工する場合を例に挙げて説明するが、この発明の施工方法は、住宅の布基礎以外のコンクリート構造物に対しても適用可能である。
【００１８】
まず、図１に示すように、住宅の布基礎１の立ち上がり部２において、その天端面３から所定深さのボルト埋込用孔４をドリル等を用いて掘削する。このボルト埋込用孔４は、その開口４ａ付近に孔径を大とする大径部５が形成され、この大径部５よりも下側が小径部６となっている。なお、このボルト埋込用孔４の形成に際しては、大径部５を穿孔してから、その底部中央から下方へ向けて小径部６を穿孔するか、或いは、小径部６を穿孔してから、その開口４ａ付近を拡張するように大径部５を穿孔するようにしている。
【００１９】
そして、ボルト埋込用孔４内をコンプレッサー等を用いて清掃した後、ボルト埋込用孔４の小径部６内に、例えばエポキシ樹脂等の有機系接着剤１０を充填する。なお、この充填に際しては、インジェクタを使用して有機系接着剤１０を注入する公知の注入方式、或いは、有機系接着剤１０を収容したカプセルを落とし込む公知のカプセル方式のいずれを採用しても良い。
【００２０】
次に、図２に示すように、ボルト埋込用孔４内にアンカーボルト１１を挿入する。このアンカーボルト１１としては、全長に亘って螺子部を有する寸切りボルトが使用されているが、一端側にのみ螺子部を有するものを使用しても良い。なお、上記のカプセル方式を採用した場合には、アンカーボルト１１の挿入によりカプセルを破砕して、カプセル内の有機系接着剤１０を流出させるようにする。
【００２１】
アンカーボルト１１をボルト埋込用孔４内に挿入した状態では、その螺子部がボルト埋込用孔４の開口４ａから上方へ突出しており、ボルト埋込用孔４の小径部６の孔壁とアンカーボルト１１との間には、有機系接着剤１０がきっちりと隙間なく介在している。
【００２２】
そして、有機系接着剤１０が硬化すると、その接着力によってアンカーボルト１１が布基礎１の立ち上がり部２に物理的に固着される。このようにして固着したアンカーボルト１１の引抜耐力は、有機系接着剤１０へのアンカーボルト１１の埋め込み長さ寸法Ｌ１すなわち小径部６の深さによって決まることから、この小径部６の深さを適宜調整することで、アンカーボルト１１の引抜耐力を十分に確保している。
【００２３】
続いて、図３に示すように、ボルト埋込用孔４の大径部５内に、耐火性を有する例えばモルタル等のセメント系材料１２を流し込んで、小径部６に充填されている有機系接着剤１０を被覆する。これにより、有機系接着剤１０は、立ち上がり部２の天端面３に露出することなく、立ち上がり部２内部に完全に埋め込まれた状態となり、火災等が発生しても、その火や熱の影響を受け難くなって変形や焼失が生じないようになっている。特に、ボルト埋込用孔４の開口４ａから有機系接着剤１０までのセメント系材料１２の被覆部分の長さ寸法Ｌ２すなわち大径部５の深さを、布基礎１の立ち上がり部２に埋設した図示しない鉄筋のコンクリート被り厚さ寸法と同等かそれ以上としているので、耐火性能についての信頼性を高めている。なお、セメント系材料１２の被覆部分の長さ寸法L２は、必ずしも鉄筋のコンクリート被り厚さ寸法と同等かそれ以上とする必要はなく、有機系接着剤１０に対して熱の影響が及ばない範囲内であれば、鉄筋のコンクリート被り厚さ寸法よりも小さくしても良い。
【００２４】
なお、このようにして耐火性に配慮しながら引抜耐力を十分に確保した状態で布基礎１の立ち上がり部２に固着したアンカーボルト１１の表面に露出した螺子部には、住宅の増築や改築に際に使用する耐震補強用や補修用その他の各種部材が取り付けられることになる。
【００２５】
この発明は、上記実施形態に限定されるものではなく、この発明の範囲内で上記実施形態に多くの修正及び変更を加え得ることは勿論である。
【図面の簡単な説明】
【００２６】
【図１】この発明の一実施形態に係る接着系あと施工アンカーボルトの施工方法において、布基礎の天端面にボルト埋込用孔を掘削した状態を示す断面図である。
【図２】同じく、ボルト埋込用孔にアンカーボルトを挿入した状態を示す断面図である。
【図３】同じく、ボルト埋込用孔の大径部にセメント系材料を流し込んだ状態を示す断面図である。
【符号の説明】
【００２７】
１・・コンクリート構造物（布基礎）、２・・立ち上がり部、４・・ボルト埋込用孔、４ａ・・開口、５・・大径部、１０・・有機系接着剤、１１・・アンカーボルト、１２・・セメント系材料、Ｌ２・・被覆部分の長さ寸法
【図１】
0005050983.tif 000002
【図２】
0005050983.tif 000003
【図３】
0005050983.tif 000004